(57)【要約】      （修正有）【課題】熱劣化後の導電性、極低温粘度及び防食性に優れる冷却液組成物を提供する。【解決手段】成分Ａ：１，３−プロパンジオール、Ｂ：炭素数３〜６の非直鎖アルキレングリコール、Ｃ：式（Ｉ）2020079367.tif 000007（Ｒは、水素又はＣ１〜Ｃ１０アルキル基；ＸはＮ又はＣＨ）、及びＤ：水、を含み、質量比（Ａ／Ｂ）が０．１０以上１．１０以下であり、Ａ以外の直鎖アルキレングリコール（Ｅ）を含む場合、（Ｅ／Ｂ）が０．２５以下である、冷却液組成物。【選択図】なし【特許請求の範囲】
【請求項１】
下記成分
Ａ：１，３−プロパンジオール
Ｂ：少なくとも１種の炭素数３〜６の非直鎖アルキレングリコール
Ｃ：式（Ｉ）
【化１】
2020079367.tif 000006
（式中、Ｒは、水素又はＣ１〜Ｃ１０アルキル基であり、ＸはＮ又はＣＨである）
で表される少なくとも１種の化合物、及び
Ｄ：水
を含み、前記１，３−プロパンジオール（Ａ）と前記少なくとも１種の炭素数３〜６の非直鎖アルキレングリコール（Ｂ）との質量比（Ａ／Ｂ）が０．１０以上１．１０以下であり、
前記１，３−プロパンジオール以外の直鎖アルキレングリコール（Ｅ）を含む場合、前記１，３−プロパンジオール以外の直鎖アルキレングリコール（Ｅ）と少なくとも１種の炭素数３〜６の非直鎖アルキレングリコール（Ｂ）との質量比（Ｅ／Ｂ）が０．２５以下である、冷却液組成物。
【請求項２】
前記炭素数３〜６の非直鎖アルキレングリコールが、１，２−プロパンジオール、１，３−ブタンジオール及びヘキシレングリコールから選択される、請求項１に記載の冷却液組成物。
【請求項３】
前記式（Ｉ）で表される化合物が、ベンゾトリアゾール及び／又はトリルトリアゾールである、請求項１又は２に記載の冷却液組成物。
【請求項４】
請求項１〜３のいずれか１項に記載の冷却液組成物を得るための濃縮冷却液組成物であって、水を用いて１．１質量倍以上５質量倍以下に希釈されて用いられる、濃縮冷却液組成物。
【発明の詳細な説明】
【技術分野】
【０００１】
本発明は、冷却液組成物に関し、特に、電気自動車用冷却液組成物に関する。
【背景技術】
【０００２】
自動車には、エンジン等を冷却するために冷却液が用いられているが、電気自動車においてもバッテリー等を冷却するために冷却液が用いられている。電気自動車のバッテリーに用いられる冷却液には、種々の特性が求められ、例えば、熱劣化後の導電性、極低温粘度及び防食性に優れることが求められる。導電性は、例えば事故により冷却液が漏洩した際に、冷却液がバッテリー端子に接触し、ショート及び発火を生じる恐れがあるため低い方が好ましい。また、極低温粘度が高いとウォータポンプヘの負担が大きくなり、電気のロスが大きくなるため、極低温粘度は低い方が好ましい。また、アルミニウム等の冷却系部品の保護のために防食性は低い方が好ましく、冷却液漏洩時においても、アルミニウムや鉄系の部品の防食性が低いと腐食イオンにより導電性が上昇してしまうため、防食性は低い方が好ましい。
【０００３】
このような冷却液としては様々なものが知られているが、その中でも水は冷却性能が最も高いために好ましい。しかし、真水は摂氏０℃以下になると凍結してしまう。このような事情から、不凍性を目的としてエチレングリコール等のグリコール類を基剤として用いた冷却液組成物も知られている。
【０００４】
しかし、冷却液組成物の基剤としてグリコール類の中で最も一般的に使用されるエチレングリコールは、エチレングリコール水溶液の粘度が低いため、熱により酸化劣化し易く、熱劣化後の導電性が高いという問題があった。一方、１，３−プロパンジオールを基剤として用いた冷却液組成物は、エチレングリコールを基剤として用いた冷却液に対し、極低温粘度の上昇が小さく、また、熱により酸化劣化し難いため、熱劣化後の導電性も低いが、防食性が低いという問題があった。さらに、１，３−プロパンジオールを基剤として用いた冷却液組成物に防錆剤として一般的に知られているベンゾトリアゾールやトリルトリアゾールを配合すると、防食性は高くなるものの、熱劣化後の導電性が高くなってしまう。例えば、特許文献１には、１，３−プロパンジオールとアゾール類を配合した冷却液組成物が記載されているが、前記の通り、この冷却液組成物には、熱劣化後の導電性が高いという問題があるといえる。
【先行技術文献】
【特許文献】
【０００５】
【特許文献１】特許第４９４４３８１号
【発明の概要】
【発明が解決しようとする課題】
【０００６】
前記の通り、従来の冷却液組成物では、熱劣化後の導電性、極低温粘度及び防食性の少なくとも１つが不十分な場合があった。それ故、本発明は、熱劣化後の導電性、極低温粘度及び防食性に優れる冷却液組成物を提供することを目的とする。
【課題を解決するための手段】
【０００７】
本発明者らは、前記課題を解決するための手段を種々検討した結果、１，３−プロパンジオール及びアゾール類の防錆剤を含む冷却液組成物において、特定の非直鎖アルキレングリコールを、１，３−プロパンジオールと非直鎖アルキレングリコールとの質量比を特定の範囲に制御して用いることにより、熱劣化後の導電性、極低温粘度及び防食性に優れる冷却液組成物が得られることを見出し、本発明を完成した。
【０００８】
すなわち、本発明の要旨は以下の通りである。
（１）下記成分
Ａ：１，３−プロパンジオール
Ｂ：少なくとも１種の炭素数３〜６の非直鎖アルキレングリコール
Ｃ：式（Ｉ）
【化１】
2020079367.tif 000002
（式中、Ｒは、水素又はＣ１〜Ｃ１０アルキル基であり、ＸはＮ又はＣＨである）
で表される少なくとも１種の化合物、及び
Ｄ：水
を含み、前記１，３−プロパンジオール（Ａ）と前記少なくとも１種の炭素数３〜６の非直鎖アルキレングリコール（Ｂ）との質量比（Ａ／Ｂ）が０．１０以上１．１０以下であり、
前記１，３−プロパンジオール以外の直鎖アルキレングリコール（Ｅ）を含む場合、前記１，３−プロパンジオール以外の直鎖アルキレングリコール（Ｅ）と少なくとも１種の炭素数３〜６の非直鎖アルキレングリコール（Ｂ）との質量比（Ｅ／Ｂ）が０．２５以下である、冷却液組成物。
（２）前記炭素数３〜６の非直鎖アルキレングリコールが、１，２−プロパンジオール、１，３−ブタンジオール及びヘキシレングリコールから選択される、前記（１）に記載の冷却液組成物。
（３）前記式（Ｉ）で表される化合物が、ベンゾトリアゾール及び／又はトリルトリアゾールである、前記（１）又は（２）に記載の冷却液組成物。
（４）前記（１）〜（３）のいずれかに記載の冷却液組成物を得るための濃縮冷却液組成物であって、水を用いて１．１質量倍以上５質量倍以下に希釈されて用いられる、濃縮冷却液組成物。
【発明の効果】
【０００９】
本発明により、熱劣化後の導電性、極低温粘度及び防食性に優れる冷却液組成物を提供することが可能となる。
【発明を実施するための形態】
【００１０】
以下、本発明の好ましい実施形態について詳細に説明する。
【００１１】
本発明の冷却液組成物は、１，３−プロパンジオール（Ａ）、少なくとも１種の炭素数３〜６の非直鎖アルキレングリコール（Ｂ）、式（Ｉ）で表される少なくとも１種の化合物（Ｃ）及び水（Ｄ）を含む。
【００１２】
本発明の冷却液組成物において、基剤として１，３−プロパンジオール（Ａ）が用いられる。１，３−プロパンジオールを基剤として用いると、基剤が水である場合のように摂氏０℃以下で凍結することがなく、極低温粘度の上昇が小さく、また、基剤がエチレングリコールである場合と比較して熱により酸化劣化し難いため、冷却液組成物の熱劣化後の導電性を抑制することができる。
【００１３】
冷却液組成物中の１，３−プロパンジオール（Ａ）の含有量は、冷却液組成物に対して通常０．１質量％以上であり、好ましくは１質量％以上であり、より好ましくは５質量％以上であり、また、含有量の上限は、通常５０質量％以下であり、好ましくは４０質量％以下であり、より好ましくは３０質量％以下である。冷却液組成物中の１，３−プロパンジオール（Ａ）の含有量は、冷却液組成物に対して通常０．１質量％以上５０質量％以下であり、好ましくは１質量％以上４０質量％以下であり、より好ましくは５質量％以上３０質量％以下である。１，３−プロパンジオール（Ａ）の含有量が前記範囲内であると、冷却液組成物の熱劣化後の導電性を抑制することができ、また、極低温粘度が低くなる。
【００１４】
本発明の冷却液組成物において、防錆剤として式（Ｉ）
【化２】
2020079367.tif 000003
（式中、Ｒは、水素又はＣ１〜Ｃ１０アルキル基であり、ＸはＮ又はＣＨである）
で表される少なくとも１種の化合物（Ｃ）が用いられる。本発明において、１，３−プロパンジオール（Ａ）と式（Ｉ）で表される化合物（Ｃ）を組み合わせることにより、冷却液組成物の防食性を十分に低くすることができる。ただし、冷却液組成物が、１，３−プロパンジオール（Ａ）及び式（Ｉ）で表される化合物（Ｃ）を含むが、炭素数３〜６の非直鎖アルキレングリコール（Ｂ）を含まない場合、極低温粘度及び防食性は良好であるが、熱劣化後の導電性は高くなってしまう。
【００１５】
式（Ｉ）において、好ましくは、Ｒは水素又はメチル基である。また、式（Ｉ）において、好ましくは、ＸはＮである。より好ましくは、式（Ｉ）において、Ｒは水素又はメチル基であり、且つＸはＮである。したがって、式（Ｉ）で表される化合物は、好ましくはベンゾトリアゾール及びトリルトリアゾールである。
【００１６】
式（Ｉ）で表される化合物は、単独で又は２種以上の混合物を使用できる。本発明の冷却液組成物において、式（Ｉ）で表される化合物の混合物を用いる場合、ベンゾトリアゾール及びトリルトリアゾールの混合物が好ましい。
【００１７】
冷却液組成物中の式（Ｉ）で表される化合物（Ｃ）の含有量は、冷却液組成物に対して通常０．００１質量％以上であり、好ましくは０．０１質量％以上であり、より好ましくは０．１質量％以上であり、また、含有量の上限は、通常１０質量％以下であり、好ましくは５質量％以下であり、より好ましくは１質量％以下であり、特に好ましくは０．５質量％以下であり、最も好ましくは０．３質量％以下である。冷却液組成物中の式（Ｉ）で表される化合物（Ｃ）の含有量は、冷却液組成物に対して通常０．００１質量％以上１０質量％以下であり、好ましくは０．０１質量％以上５質量％以下であり、より好ましくは０．１質量％以上１質量％以下であり、特に好ましくは０．１質量％以上０．５質量％以下であり、最も好ましくは０．１質量％以上０．３質量％以下である。式（Ｉ）で表される化合物（Ｃ）の含有量が前記範囲内であると、冷却液組成物の熱劣化後の導電性が低く、また、十分な防食性を有する。
【００１８】
本発明の冷却液組成物は、少なくとも１種の炭素数３〜６の非直鎖アルキレングリコール（Ｂ）を含む。本発明において、非直鎖アルキレングリコールとは、分岐アルキレングリコールと同義である。本発明の冷却液組成物では、炭素数３〜６の非直鎖アルキレングリコール（Ｂ）を、１，３−プロパンジオール（Ａ）及び式（Ｉ）で表される化合物（Ｃ）と組み合わせて用いることにより、１，３−プロパンジオール（Ａ）及び式（Ｉ）で表される化合物（Ｃ）を含む冷却液組成物の熱劣化後の導電性を抑制することができる。これは、冷却液組成物において、非直鎖アルキレングリコール（Ｂ）を特定の比率で用いることにより、式（Ｉ）で表される化合物（Ｃ）により促進されてしまう１，３−プロパンジオール（Ａ）の熱による酸化劣化が抑制されて、この酸化劣化による導電性の上昇が抑制されたためであると推測される。
【００１９】
炭素数３〜６の非直鎖アルキレングリコール（Ｂ）は、好ましくは１，２−プロパンジオール、１，３−ブタンジオール及びヘキシレングリコールであり、より好ましくは１，２−プロパンジオール及び１，３−ブタンジオールである。
【００２０】
炭素数３〜６の非直鎖アルキレングリコール（Ｂ）は、単独で又は２種以上を組み合わせて使用できる。
【００２１】
冷却液組成物中の炭素数３〜６の非直鎖アルキレングリコール（Ｂ）の含有量は、冷却液組成物に対して通常０．１質量％以上であり、好ましくは１質量％以上であり、より好ましくは１０質量％以上であり、特に好ましくは２０質量％以上であり、また、含有量の上限は、通常８０質量％以下であり、好ましくは６０質量％以下であり、より好ましくは５０質量％以下である。冷却液組成物中の炭素数３〜６の非直鎖アルキレングリコール（Ｂ）の含有量は、冷却液組成物に対して通常０．１質量％以上８０質量％以下であり、好ましくは１質量％以上６０質量％以下であり、より好ましくは２０質量％以上５０質量％以下である。炭素数３〜６の非直鎖アルキレングリコール（Ｂ）の含有量がこの範囲内であると、冷却液組成物の熱劣化後の導電性を抑制することができる。なお、冷却液組成物が２種以上の非直鎖アルキレングリコール（Ｂ）を含む場合、非直鎖アルキレングリコール（Ｂ）の含有量は、２種以上の非直鎖アルキレングリコール（Ｂ）の合計含有量である。
【００２２】
本発明の冷却液組成物において、１，３−プロパンジオール（Ａ）と少なくとも１種の炭素数３〜６の非直鎖アルキレングリコール（Ｂ）との質量比（含有量の比：Ａ／Ｂ）は、０．１０以上１．１０以下であり、好ましくは０．５０以上０．９０以下である。本発明の冷却液組成物において、Ａ／Ｂをこの範囲内に制御することにより、冷却液組成物の熱劣化後の導電性、極低温粘度及び防食性を良好な範囲にすることができる。具体的には、Ａ／Ｂが０．１０未満であると冷却液組成物の極低温粘度が高くなってしまい、Ａ／Ｂが１．１０超であると冷却液組成物の熱劣化後の導電性が高くなってしまう。
【００２３】
本発明の冷却液組成物は、水（Ｄ）を含む。冷却液組成物中の水（Ｄ）の含有量は、冷却液組成物の他の成分（Ａ）〜（Ｃ）の残部とすることができる。冷却液組成物中の水（Ｄ）の含有量は、冷却液組成物に対して通常１質量％以上であり、好ましくは１０質量％以上であり、より好ましくは２０質量％以上であり、また、含有量の上限は、通常９０質量％未満であり、好ましくは８０質量％以下であり、より好ましくは７０質量％以下である。冷却液組成物中の水（Ｄ）の含有量は、冷却液組成物に対して通常１質量％以上９０質量％以下であり、好ましくは１０質量％以上８０質量％以下であり、より好ましくは２０質量％以上８０質量％以下であり、特に好ましくは２０質量％以上７０質量％以下である。
【００２４】
本発明の冷却液組成物は、１，３−プロパンジオール（Ａ）以外の直鎖アルキレングリコール（Ｅ）を含むことができる。このような直鎖アルキレングリコールとしては、特に限定されずに例えば炭素数２〜６の直鎖アルキレングリコールが挙げられる。しかし、本発明の冷却液組成物は、好ましくは１，３−プロパンジオール（Ａ）以外の直鎖アルキレングリコールを含まず、すなわち、１，３−プロパンジオール（Ａ）を唯一の直鎖アルキレングリコールとして含む。
【００２５】
本発明の冷却液組成物が、１，３−プロパンジオール（Ａ）以外の直鎖アルキレングリコール（Ｅ）を含む場合、１，３−プロパンジオール以外の直鎖アルキレングリコール（Ｅ）と少なくとも１種の炭素数３〜６の非直鎖アルキレングリコール（Ｂ）との質量比（含有量の比：Ｅ／Ｂ）は０．２５以下であり、好ましくは０．１０以下である。Ｅ／Ｂが０．２５超であると、冷却液組成物の熱劣化後の導電性が高くなってしまう。
【００２６】
本発明の冷却液組成物には、必要に応じて、前記の成分（Ａ）〜（Ｄ）以外に、本発明の効果を損なわない範囲で、その他の添加剤を配合することができる。
【００２７】
例えば、本発明の冷却液組成物には、腐食防止のため、少なくとも１種のｐＨ調整剤を本発明の効果を損なわない範囲で含ませることができる。ｐＨ調整剤としては、水酸化ナトリウム、水酸化カリウム及び水酸化リチウムのいずれか１種又は２種以上の混合物を挙げることができる。本発明の冷却液組成物の２５℃におけるｐＨは、好ましくは６以上、より好ましくは７以上であり、そして、好ましくは１０以下、より好ましくは９以下である。
【００２８】
また、本発明の冷却液組成物には、少なくとも１種の酸化防止剤を本発明の効果を損なわない範囲で含ませることができる。酸化防止剤としては、特に限定されずに例えば、シクロアルキルアミン又はその誘導体、二酸化チオ尿素等のチオ尿素又はその誘導体、サリシン等の芳香族基含有グリコシド化合物、α−メチル−Ｄ−グルコシド等のアルキルグリコシド化合物、ヒドラジン等のポリアミン、３，６−ジアゾ−１，８−オクタンジオール等のアルカノールアミンを挙げることができ、サリシン、α−メチル−Ｄ−グルコシド及び３，６−ジアゾ−１，８−オクタンジオールが好ましい。冷却液組成物が酸化防止剤を含む場合、その含有量は、冷却液組成物に対して通常０．０００１質量％以上１質量％以下であり、好ましくは０．００１質量％以上０．１質量％以下である。
【００２９】
また、本発明の冷却液組成物には、例えば、着色剤、染料、分散剤又は苦味剤等を本発明の効果を損なわない範囲で適宜添加することができる。
【００３０】
上記その他の添加剤の合計含有量は、冷却液組成物に対して、通常１０質量％以下であり、好ましくは５質量％以下である。
【００３１】
本発明の冷却液組成物は、熱劣化後の導電性が十分に低く、例えば１２０℃で８４時間静置した後の導電率が、好ましくは１．６μＳ／ｃｍ以下である。
【００３２】
本発明の冷却液組成物は、極低温粘度が十分に低く、例えば−３０℃における粘度が、好ましくは２５０ｍＰａ・ｓ以下である。
【００３３】
本発明において、冷却液組成物の製造方法は、本発明の効果が得られれば、特に限定されず、通常の冷却液組成物の製造方法を用いることができる。例えば、前記の成分（Ａ）〜（Ｄ）、必要により酸化防止剤等のその他の添加剤を低温で均一に撹拌することで製造できる。
【００３４】
本発明は、前記の冷却液組成物を得るための濃縮冷却液組成物にも関し、特に電気自動車用濃縮冷却液組成物に関する。本発明の濃縮冷却液組成物は、前記の冷却液組成物の成分（Ａ）〜（Ｃ）を含み、必要により水（成分（Ｄ））及び酸化防止剤等のその他の添加剤を含有する。本発明の濃縮冷却液組成物は、水を用いて、例えば１．１質量倍以上５質量倍以下に希釈して、成分（Ａ）〜（Ｄ）を含む本発明の冷却液組成物を得るために用いることができる。よって、本発明の濃縮冷却液組成物は、成分（Ａ）〜（Ｃ）を含み、水（成分（Ｄ））を含まないものであってもよく、また、成分（Ａ）〜（Ｃ）及び水（成分（Ｄ））を含むものであってもよい。なお、本発明の濃縮冷却液組成物を水で希釈して前記の冷却液組成物が得られるため、濃縮冷却液組成物が水を含む場合、その含有量は、冷却液組成物中の水の含有量より少ない。また、本発明の濃縮冷却液組成物には、得られる冷却液組成物について本発明の効果を損なわない範囲で、その他の添加剤を配合することができる。当該その他の添加剤としては、本発明の冷却液組成物について説明した前記の記載を引用するものとする。
【００３５】
本発明の冷却液組成物は、一般に冷却液として用いることができ、好ましくは電気自動車用の冷却液として、より好ましくは電気自動車のバッテリーの冷却液として用いられる。なお、本発明の冷却液組成物は、自動車の内燃機関等の冷却液にも用いることができる。
【００３６】
本発明の冷却液組成物においては、少なくとも１種の炭素数３〜６の非直鎖アルキレングリコール（Ｂ）を、１，３−プロパンジオール（Ａ）及び式（Ｉ）で表される少なくとも１種の化合物（Ｃ）を含む冷却液組成物に添加することにより、該冷却液組成物の熱劣化後の導電性を低下させることができる。したがって、本発明は、１，３−プロパンジオール（Ａ）及び式（Ｉ）で表される少なくとも１種の化合物（Ｃ）を含む冷却液組成物の熱劣化後の導電性を低下させるための、少なくとも１種の炭素数３〜６の非直鎖アルキレングリコール（Ｂ）の使用にも関する。また、同様に、本発明は、１，３−プロパンジオール（Ａ）、式（Ｉ）で表される少なくとも１種の化合物（Ｃ）及び水（Ｄ）を含む冷却液組成物の熱劣化後の導電性を低下させるための、少なくとも１種の炭素数３〜６の非直鎖アルキレングリコール（Ｂ）の使用にも関する。成分（Ａ）〜（Ｄ）については冷却液組成物について前記の通りである。
【実施例】
【００３７】
以下、実施例を用いて本発明をさらに具体的に説明する。但し、本発明の技術的範囲はこれら実施例に限定されるものではない。
【００３８】
実施例１
１，３−プロパンジオール（ＰＤＯ）１８．９質量％、１，２−プロパンジオール３５質量％、防錆剤としてのトリルトリアゾール（ＴＴＡ）０．１質量％、並びに水（純水）４６質量％を混合して冷却液組成物を得た。
【００３９】
実施例２〜５
１，３−プロパンジオール、１，２−プロパンジオール及び防錆剤の量を表１に示すように変更した以外は、実施例１と同様にして冷却液組成物を得た。
【００４０】
実施例６
１，３−プロパンジオール２１．６質量％、１，２−プロパンジオール２１．６質量％、１，３−ブタンジオール１０．５質量％、防錆剤としてのトリルトリアゾール０．３質量％、並びに水４６質量％を混合して冷却液組成物を得た。
【００４１】
実施例７
１，３−プロパンジオール、１，２−プロパンジオール及び１，３−ブタンジオールの量を表１に示すように変更した以外は、実施例６と同様にして冷却液組成物を得た。
【００４２】
実施例８〜１０
１，２−プロパンジオールの一部を酸化防止剤としてのサリシン、α−メチル−Ｄ−グルコシド及び３，６−ジアゾ−１，８−オクタンジオールに変更した以外は、実施例１と同様にして実施例８、９及び１０の冷却液組成物を得た。
【００４３】
比較例１
１，３−プロパンジオール５４質量％及び水４６質量％を混合して冷却液組成物を得た。
【００４４】
比較例２〜３
水の一部を防錆剤としてのトリルトリアゾールに変更した以外は、比較例１と同様にして冷却液組成物を得た。
【００４５】
比較例４
１，３−プロパンジオール３２．４質量％、１，２−プロパンジオール２１．６質量％、及び水４６質量％を混合して冷却液組成物を得た。
【００４６】
比較例５〜６
１，２−プロパンジオールの一部を防錆剤としてのトリルトリアゾールに変更した以外は、比較例４と同様にして冷却液組成物を得た。
【００４７】
比較例７〜８
１，３−プロパンジオール及び１，２−プロパンジオールの量を表１に示すように変更した以外は、比較例４と同様にして冷却液組成物を得た。
【００４８】
比較例９
１，２−プロパンジオール５３．７質量％、防錆剤としてのトリルトリアゾール０．３質量％、及び水４６質量％を混合して冷却液組成物を得た。
【００４９】
比較例１０〜１１
１，２−プロパンジオールの一部を、１，３−プロパンジオールとエチレングリコール又は１，４−ブタンジオールとの組み合わせにそれぞれ変更した以外は、比較例９と同様にして比較例１０及び１１の冷却液組成物を得た。
【００５０】
比較例１２
防錆剤をベンゾチアゾールに変更した以外は、実施例３と同様にして冷却液組成物を得た。
【００５１】
実施例１〜１０及び比較例１〜１２の冷却液組成物について、熱劣化後の導電率（劣化後導電率）、極低温粘度及び防食性を評価した。結果を表１に示す。
【００５２】
＜熱劣化後の導電率＞
２５０ｍｌネジ口瓶に冷却液組成物１００ｍｌを入れ、１２０℃環境下に８４時間静置した。その後、冷却液組成物を取出した後、２５℃に調温し、冷却液組成物の導電率を測定した。導電率の測定は、横河電機（株）製のパーソナルＳＣメータＳＣ７２、検出器ＳＣ７２ＳＮ−ｌｌ（純水用）を用いて測定した。熱劣化後の導電率は、１．６μＳ／ｃｍ以下を良好と判断した。
【００５３】
＜極低温粘度＞
アントンパール社製のレオメータを用いて、−３０℃における粘度を測定した。−３０℃における極低温粘度は、２５０ｍＰａ・ｓ以下を良好と判断した。
【００５４】
＜防食性＞
２５０ｍｌネジ口瓶に冷却液組成物２００ｍｌと、ＪＩＳ  Ｋ  ２２３４  ８．６  金属腐食性に規定する研磨を行い、質量を測定した鋳鉄（ＦＣ２００）を入れ、１２０℃環境下に８４時間静置した。鋳鉄を取出した後、ＪＩＳ  Ｋ  ２２３４  ８．６  金属腐食性に規定する処理を行い、質量を測定し、質量変化を表面積で割った数値を算出した。防食性は、−０．１ｇ／ｃｍ２以上を良好と判断した。
【００５５】
【表１】
2020079367.tif 000004
2020079367.tif 000005
【００５６】
表１より、実施例１〜１０の冷却液組成物は、全て、熱劣化後の導電率が１．６μＳ／ｃｍ以下であり、極低温粘度が２５０ｍＰａ・ｓ以下であり、防食性が−０．１ｇ／ｃｍ２以上であり、熱劣化後の導電性、極低温粘度及び防食性が全て良好であった。すなわち、冷却液組成物において、炭素数３〜６の非直鎖アルキレングリコール（Ｂ）を、１，３−プロパンジオール（Ａ）と炭素数３〜６の非直鎖アルキレングリコール（Ｂ）との質量比（Ａ／Ｂ）を０．１０以上１．１０以下の範囲内に制御して用いることにより、冷却液組成物の熱劣化後の導電性、極低温粘度及び防食性が良好となった。
【００５７】
一方、比較例１、４、７及び８では、防錆剤が無配合のため、熱劣化後の導電性は良好であったが、防食性が低かった。また、比較例２、３の冷却液組成物は、比較例１の冷却液組成物に防錆剤としてトリルトリアゾールが配合されたものであり、また、比較例５、６の冷却液組成物は、比較例４の冷却液組成物に防錆剤としてトリルトリアゾールが配合されたものであるが、これらは、防錆剤を配合したことにより防食性は高くなるが、１，３−プロパンジオール（Ａ）と炭素数３〜６の非直鎖アルキレングリコール（Ｂ）との質量比が本発明の範囲外であり、熱劣化後の導電率が高かった。また、比較例９では、１，３−プロパンジオールが無配合のため、極低温粘度が高かった。比較例１０、１１では、１，３−プロパンジオール以外の直鎖アルキレングリコール（Ｅ）が配合されているが、１，３−プロパンジオール以外の直鎖アルキレングリコール（Ｅ）と炭素数３〜６の非直鎖アルキレングリコール（Ｂ）との質量比（Ｅ／Ｂ）が本発明の範囲外であるため、熱劣化後の導電率が高かった。比較例１２では、防錆剤としてトリルトリアゾールをベンゾチアゾールに変更しているが、熱劣化後の導電率が高かった。
【００５８】
以上より、１，３−プロパンジオールと、特定の非直鎖アルキレングリコールと、防錆剤としてトリルトリアゾール等のアゾール類を配合し、１，３−プロパンジオールと、特定の非直鎖アルキレングリコールとの質量比を所定の範囲内に制御し、また、１，３−プロパンジオール以外の直鎖アルキレングリコールを含む場合、１，３−プロパンジオール以外の直鎖アルキレングリコールと、特定の非直鎖アルキレングリコールとの質量比を所定の範囲内に制御することにより、冷却液組成物の熱劣化後の導電性、極低温粘度及び防食性の全てを良好にすることが可能となることが示された。